"ポリオールAとポリイソシアネートBとを反応させて得られるウレタンプレポリマーを含有してなり、前記ポリオールAがビスフェノールAに2~4モルのアルキレンオキサイドを付加して得られるポリエーテルポリオールと芳香族ポリカルボン酸及び脂肪族ポリカルボン酸とを反応させて得られるポリエーテルエステルポリオールa1、及び、下記一般式Iで示される長鎖脂肪族ポリエステルポリオールa2を含むもので、前記a2/a1の質量比が0.5~1未満であることを特徴とする湿気硬化型ポリウレタンホットメルト接着剤。一般式I中、R1及びR2は、それぞれ独立して、炭素原子数が偶数である直鎖のアルキレン基を示し、かつR1及びR2の有する炭素原子数の合計は12以上である。nは3~40を示す。長鎖脂肪族ポリエステルポリオールa2が、炭素原子数が偶数である直鎖脂肪族ジオールと炭素原子数が偶数である直鎖脂肪族ジカルボン酸とを縮合反応させることによって得られるものである請求項1に記載の湿気硬化型ポリウレタンホットメルト接着剤。前記ポリエーテルエステルポリオールa1が、水酸基価50~100である、請求項1に記載の湿気硬化型ポリウレタンホットメルト接着剤。前記ポリエーテルエステルポリオールa1が、ビスフェノールAに2~4モルのエチレンオキサイドを付加して得られるポリエーテルポリオールと、酸成分として芳香族ポリカルボン酸を50~99モル及び脂肪族ポリカルボン酸1~50モルとを反応させて得られるポリエーテルエステルポリオールである、請求項1に記載の湿気硬化型ポリウレタンホットメルト接着剤。前記ポリエーテルエステルポリオールa1のガラス転移温度が、20~40°Cである請求項1に記載の湿気硬化型ポリウレタンホットメルト接着剤。前記ポリオールAのa2/a1の質量比が、0.6~1である請求項1に記載の湿気硬化型ポリウレタンホットメルト接着剤。基材と鏡面化粧シートとの接着に用いる請求項1に記載の湿気硬化型ポリウレタンホットメルト接着剤。基材表面に、請求項1~5の何れか一項に記載の湿気硬化型ポリウレタンホットメルト接着剤を硬化して得られる接着剤層を有し、該接着剤層上に鏡面化粧シート層を有することを特徴とする化粧造作部材。本発明は、基材との50~100μm程度の薄膜シート等との剥離を防止でき、硬化後の高硬度による耐擦傷性に優れ、且つ、優れた表面平滑性と耐バブリング性とを兼ね備えた湿気硬化型ポリウレタンホットメルト接着剤及びそれを用いて得られる化粧造作部材を目的とする。本発明者は、上記課題を解決すべく鋭意研究を重ねた結果、ポリオールとポリイソシアネートとを反応させて得られるウレタンプレポリマーを含有してなり、前記ポリオールがビスフェノールAに特定範囲のモル数のアルキレンオキサイドを付加して得られるポリエーテルポリオールと芳香族ポリカルボン酸及び脂肪族ポリカルボン酸とを反応させて得られるポリエーテルエステルポリオール、及び、特定の長鎖脂肪族ポリエステルポリオールとを特定割合を含む湿気硬化型ポリウレタンホットメルト接着剤が、基材との50~100μm程度の薄膜鏡面化粧シートなどの貼り合わせの際にシートの剥離を防止でき、且つ、表面平滑性に優れており、硬化後の劣化も少なく、高硬度であるため貼り合わせ後の外的な衝撃による傷つきや凹みを防ぐ耐擦傷性に優れ、耐バブリング性加熱による泡の発生がしにくいに優れていることを見出し、本発明を完成するに到った。即ち、本発明は、ポリオールAとポリイソシアネートBとを反応させて得られるウレタンプレポリマーを含有してなり、前記ポリオールAがビスフェノールAに2~4モルのアルキレンオキサイドを付加して得られるポリエーテルポリオールと芳香族ポリカルボン酸及び脂肪族ポリカルボン酸とを反応させて得られるポリエーテルエステルポリオールa1、及び、下記一般式Iで示される長鎖脂肪族ポリエステルポリオールa2を含むものであり、前記a2/a1の質量比が0.5~1未満であることを特徴とする湿気硬化型ポリウレタンホットメルト接着剤に関するものである。一般式I中、R1及びR2は、それぞれ独立して、炭素原子数が偶数である直鎖アルキレン基を示し、かつR1及びR2の有する炭素原子数の合計は12以上である。nは3~40を示す。また、本発明は、基材表面に前記湿気硬化型ポリウレタンホットメルト接着剤を硬化して得られる接着剤層を有し、該接着剤層上に鏡面化粧シート層を有する化粧造作部材を提供するものである。本発明の湿気硬化型ポリウレタンホットメルト接着剤は、特定のポリオールAにより、優れた耐バブリング性を有すると共に、高硬度による耐擦傷性に優れた接着剤層を形成することができる。更には、基材と50~100μm程度の薄膜鏡面化粧シート等とを貼り合わせた場合の、経時的なシート等の剥離防止と、形成される接着剤層の表面平滑性とを両立できるという優れた効果を有する。したがって、表面が薄膜鏡面状の化粧シートと基材とを接着して得られる、所謂、鏡面化粧板をはじめとする化粧造作部材の製造に使用することが可能であり、耐擦傷性、耐バブリング性、表面平滑性に優れた鏡面化粧板、化粧造作部材を得ることができる。本発明の湿気硬化型ポリウレタンホットメルト接着剤以下、ポリウレタンホットメルト接着剤と略すは、後述する特定のポリオールA及びポリイソシアネートBとの反応物であるウレタンプレポリマーを主成分とし、必要によりその他公知の添加剤等を含有してなるものである。前記ポリウレタンホットメルト接着剤を構成するウレタンプレポリマーは、空気中やそれが塗布される基材中に存在する水分湿気と反応して架橋構造を形成しうるイソシアネート基を分子内に有する化合物であって、常温で固体、ワックス状等の半固体、あるいは粘稠な性状を有するものである。一般にウレタンプレポリマーといわれるものは、比較的低分子量のものが多いが、当業者においては、数万の数平均分子量Mnを有するものもウレタンプレポリマーと称されており、本発明においても数万の数平均分子量を有するウレタンプレポリマーを使用することができる。前記ウレタンプレポリマーのMnは、500~30000の範囲が好ましく、1000~10000の範囲がより好ましい。ウレタンプレポリマーのMnが前記範囲であれば、流動性や加工性に優れるポリウレタンホットメルト接着剤を得ることができる。本発明で使用するウレタンプレポリマーは、湿気架橋反応性とホットメルト性の2つの特性を共に有するもので、ホットメルト性を有する化合物、例えばエチレン酢ビ系に代表されるホットメルトを入れなくともホットメルト性を有するものである。前記ウレタンプレポリマーが有する湿気架橋反応性は、ウレタンプレポリマーが有するイソシアネート基と水分湿気が反応して開始する架橋反応に由来するものであり、ウレタンプレポリマーが有するイソシアネート基に起因する性質である。一方、前記ウレタンプレポリマーが有するホットメルト性は、選択するウレタンプレポリマーの分子構造に起因する性質であり、常温では固体、ワックス状等の半固体、あるいは粘稠な性状であるが、加熱すると溶融し、流動状態あるいは液状となる性質もしくは物質の総称である。ホットメルトは、無溶剤型であるとともに、常温では固形あるいは粘稠な性状であるが、熱を加えると溶融して塗布が可能な状態となり、冷却により再度凝集力が出る性状を有すため、例えば、無溶剤型の接着剤やコーティング材などとして有用である。ホットメルト性は軟化点と密接な関係があり、一般に使用するウレタンプレポリマーの軟化点が低いほど作業性は良好となり、逆に、軟化点が高いほど接着強度は良好になる傾向がある。本発明で使用するウレタンプレポリマーの軟化点は、好ましくは40~120°Cの範囲である。前記ウレタンプレポリマーの軟化点がかかる範囲であれば、作業性も良好であり、接着強度に優れる湿気硬化型ポリウレタンホットメルト接着剤が得られる。なお、本発明でいう軟化点とは、ウレタンプレポリマーの温度を段階的に上昇させた場合に、熱流動し始めて凝集力を失う温度を指し、具体的には、環球法JISK-6301によって求めた値を指す。本発明で用いるウレタンプレポリマーは、以下に説明するポリオールAとポリイソシアネートBとを、前記ポリイソシアネートBの有するイソシアネート基が、前記ポリオールAの有する水酸基に対して過剰となる条件で反応させることによって製造することができる。前記ポリオールAは、ポリエーテルエステルポリオールa1、及び前記一般式Iで示される長鎖脂肪族ポリエステルポリオールa2を含むもので、前記a2/a1の質量比が0.5~1未満のもので、好ましくは0.6~1未満である。1以上であると高硬度にならないため耐擦傷性に劣るものとなるし、0.5より小さいと表面平滑性に劣るものとなるので好ましくない。前記ウレタンプレポリマーの製造に使用するポリエーテルエステルポリオールa1は、ビスフェノールAに2~4モルのアルキレンオキサイドを付加して得られるポリエーテルポリオールと芳香族ポリカルボン酸及び脂肪族ポリカルボン酸とを反応させて得られる、エーテル結合とエステル結合とを併有するポリオールである。前記ポリエーテルポリエステルポリオールa1とは、ビスフェノールAに2~4モルのアルキレンオキサイドを付加して得られるポリエーテルポリオールと、芳香族ポリカルボン酸を50~99モル、及び脂肪族ポリカルボン酸を1~50モルとを反応させて得られる、エーテル結合とエステル結合とを併有するポリエーテルポリエステルポリオールであることが好ましい。前記a1の使用は、優れた耐バブリング性、硬さ、表面平滑性の付与に寄与する。前記ポリエーテルポリエステルポリオールa1において、ビスフェノールAに2~4モルのアルキレンオキサイドを付加して得られるポリエーテルポリオールを使用することが重要である。前記ビスフェノールAに対するアルキレンオキサイドの付加量が4モルを超えるポリエーテルポリオールを使用した場合には、耐バブリング性と硬度の低下が起こるので好ましくない。また、前記ポリエーテルポリエステルポリオールa1において、前記ビスフェノールAに2~4モルのアルキレンオキサイドを付加して得られるポリエーテルポリオールと反応しうるポリカルボン酸としては、芳香族ポリカルボン酸と脂肪族ポリカルボン酸とを併用することが重要である。前記ポリカルボン酸として、芳香族ポリカルボン酸のみを使用した場合には、表面平滑性に劣る。また、脂肪族ポリカルボン酸のみを使用した場合には、硬度が低くなりすぎてしまい実用に適さない。前記ポリエーテルポリエステルポリオールa1において、芳香族ポリカルボン酸と脂肪族ポリカルボン酸とを、芳香族ポリカルボン酸を50~99モル、及び脂肪族ポリカルボン酸を1~50モルで使用することにより、優れた表面平滑性と高硬度による耐擦傷性を両立できる。前記ポリエーテルエステルポリオールa1の数平均分子量Mnは、好ましくは500~5000の範囲であり、より好ましくは1000~2000の範囲である。前記a1の水酸基価は、好ましくは50~100で、酸価は2以下である。前記ポリエーテルエステルポリオールa1のMnや水酸基価がかかる範囲であれば、優れた耐バブリング性と耐擦傷性、低粘度の性状を兼ね備えた湿気硬化性ポリウレタンホットメルト接着剤を得ることができる。また、前記ポリエーテルエステルポリオールa1のガラス転移温度以下Tgと略すは、-50~40°Cの範囲で、好ましくは20~40°Cであることが、高硬度な湿気硬化性ポリウレタンホットメルト接着剤を得ることができるため好ましい。より好ましくは20°Cを超え40°C未満である。なお、本発明でいうガラス転移温度Tgは、DSC示差走査熱量分析装置を用いて、窒素雰囲気下で-80°Cから、昇温速度5°C/分で測定した吸熱ピーク温度°Cのことを表す。前記ポリエーテルエステルポリオールa1の含有量は、前記ポリオールA及びポリイソシアネートBの全量100質量部に対して、好ましくは15~55質量部の範囲であり、より好ましくは25~45質量部の範囲である。前記ポリエーテルエステルポリオールa1は、ビスフェノールAに2~4モルのアルキレンオキサイドが付加したポリエーテルポリオールと脂肪族ポリカルボン酸及び芳香族ポリカルボン酸を含むポリカルボン酸とを縮合反応させることによって製造されるものである。このa1は、アルキレンオキサイドを2モル付加させたものが好ましい。4モルを越えるものでは耐バブリング性と硬度に劣るものとなる。前記ビスフェノールAに付加しうるアルキレンオキサイドとしては、例えば、エチレンオキサイド、プロピレンオキサイド、ブチレンオキサイド等を使用することができ、これらの中でも、エチレンオキサイドを2~4モルの使用が、ウレタン化反応を速やかに進行させることから好ましい。前記ビスフェノールAにアルキレンオキサイドを2~4モル付加させる方法としては、例えば、ビスフェノールAを開始剤として、アルキレンオキサイドを周知慣用の方法で付加する反応させる方法が挙げられる。前記芳香族ポリカルボン酸としては、例えば、フタル酸、イソフタル酸、テレフタル酸等を使用することができ、これらの中でも、フタル酸を使用することが、優れた耐バブリング性を得ることが出来ることから好ましい。その際酸成分中のフタル酸を50~99モル使用することが好ましい。また、前記芳香族ポリカルボン酸の誘導体、例えば、エステル誘導体、酸無水物、酸ハロゲン化物などの使用も可能である。これら芳香族ポリカルボン酸は、単独使用でも2種以上を併用してもよい。前記脂肪族ポリカルボン酸としては、例えば、コハク酸、マレイン酸、アジピン酸、グルタル酸、ピメリン酸、スベリン酸、アゼライン酸、セバシン酸、ドデカン二酸等を使用することができる。これらの中でも、アジピン酸を使用することが、優れた表面平滑性と高硬度とのを共に得ることができることから好ましい。その際、酸成分中のアジピン酸を1~50モル使用することが好ましい。これら脂肪族ポリカルボン酸は、単独使用でも2種以上を併用してもよい。前記ポリカルボン酸と共に、本発明の目的を阻害しない範囲で、必要に応じて脂環式ポリカルボン酸を併用してもよい。前記脂環式ポリカルボン酸としては、例えば、シクロヘキサンジカルボン酸、シクロペンタンジカルボン酸などが挙げられる。次に、本発明で用いる長鎖脂肪族ポリエステルポリオールa2について説明する。前記長鎖脂肪族ポリエステルポリオールa2は、下記一般式Iで示される構造を有するポリオールである。一般式I中、R1及びR2は、それぞれ独立して炭素原子数が偶数である直鎖アルキレン基を示し、かつR1及びR2の有する炭素原子数の合計は12以上である。nは3~40を示す。前記一般式I中のR1は、炭素原子数が偶数である直鎖のアルキレン基であり、R1とR2の有する炭素原子数の合計が12以上になる範囲で適宜選択することができるが、炭素数が4以上の偶数である直鎖のアルキレン基であることが好ましい。前記一般式I中のR2は、前記R1とは独立して炭素数が偶数である直鎖のアルキレン基であり、R1とR2の有する炭素原子数の合計が12以上になる範囲で適宜選択できるが、炭素原子数が10以上の偶数である直鎖のアルキレン基であることが好ましい。前記R1及びR2が、それぞれ前記範囲の炭素原子数を有する直鎖のアルキレン基である長鎖脂肪族ポリエステルポリオールa2を使用することによって、得られるウレタンプレポリマーの結晶性が高まり、耐バブリング性や硬度の低下を引き起こすことなく、基材の複雑な形状部位における化粧シート等の剥離を防止できることが可能な湿気硬化型ポリウレタンホットメルト接着剤を得ることができる。前記長鎖脂肪族ポリエステルポリオールa2において、前記一般式I中のnは、好ましくは3~40の範囲であり、より好ましくは9~25の範囲であり、更に好ましくは9~15の範囲である。前記長鎖脂肪族ポリエステルポリオールa2のnがかかる範囲であるならば、適度な溶融粘度を有し塗装作業性に優れ、且つ、基材と前記シート等とを貼り合わせてから充分な常態接着強さが発現するまでの間に、基材の複雑な形状部位における前記シート等の剥離を防止可能なレベルの湿気硬化型ポリウレタンホットメルト接着剤を得ることができる。前記長鎖脂肪族ポリエステルポリオールa2は、例えば、炭素原子数が偶数である直鎖脂肪族ジオールと炭素原子数が偶数である直鎖脂肪族ジカルボン酸とを縮合反応させることによって製造するのが好ましい。前記直鎖脂肪族ジオールとしては、例えば、エチレングリコール、1,4-ブタンジオール、1,6-ヘキサンジオール、1,8-オクタンジオール、1,10-デカンジオール等を使用することができ、これらの中で、好ましくは1,6-ヘキサンジオール、1,8-オクタンジオール、1,10-デカンジオールである。前記直鎖脂肪族ジカルボン酸としては、例えば、コハク酸、アジピン酸、セバシン酸、ドデカン二酸、ドデカメチレンジカルボン酸等を使用することができ、これらの中で、好ましくはセバシン酸、ドデカン二酸、ドデカメチレンジカルボン酸である。前記長鎖脂肪族ポリエステルポリオールa2を製造する際に使用する前記直鎖脂肪族ジオールと前記直鎖脂肪族ジカルボン酸との組み合わせは、前記一般式Iで示されるR1とR2中に含まれる炭素原子数の合計が12以上、好ましくは12~20の範囲で適宜選択することができる。それら組み合わせの中でも、直鎖脂肪族ジオールとしては1,6-ヘキサンジオールが好ましく、また、直鎖脂肪族ジカルボン酸としては、ドデカン二酸、セバシン酸が好ましい。前記長鎖脂肪族ポリエステルポリオールa2の数平均分子量Mnは、好ましくは、2000~10000の範囲であり、より好ましく3000~5000の範囲である。前記長鎖脂肪族ポリエステルポリオールa2の数平均分子量Mnがかかる範囲であれば、耐バブリング性に優れるものである。前記長鎖脂肪族ポリエステルポリオールa2の含有量は、前記ウレタンプレポリマーを製造する際に使用するポリオールA及びポリイソシアネートBの全量100質量部に対して、好ましくは20~60質量部の範囲であり、より好ましくは30~50質量部の範囲である。前記範囲内の長鎖脂肪族ポリエステルポリオールa2を、前記ポリエーテルエステルポリオールa1共に、a2/a1の質量比0.5~1未満で含むことで、耐擦傷性、表面平滑性、耐バブリング性に優れ、適度な溶融粘度を有し塗装作業性に優れ、且つ、基材と化粧シート等とを貼り合わせた後の、基材の複雑な形状部位における前記シート等の剥離を防止することができる。好ましくはa2/a1質量比は、0.6~1未満である。本発明では、更に前記a1と異なるポリエーテルポリエステルポリオールa3をポリオールAに含めて使用することができる。前記ポリエーテルポリエステルポリオールa3とは、ビスフェノールAにアルキレンオキサイドを付加して得られるポリエーテルポリオールと芳香族ポリカルボン酸及び脂肪族ポリカルボン酸とを反応させて得られるもので前記a1と異なるものである。この原料であるアルキレンオキサイド、芳香族ポリカルボン酸及び脂肪族ポリカルボン酸は、前記のポリエーテルポリエステルポリオールa1で記載したものが使用される。なお、本発明でいう常温とは、日本工業規格JISZ8703において規定される20±15°C即ち、5~35°Cの温度範囲をいう。本発明では、前記ポリオールAの前記ポリエーテルエステルポリオールa1及び前記長鎖脂肪族ポリエステルポリオールa2の他に、本発明の目的を阻害しない範囲で必要に応じて、その他の常温液状ポリオールを併用することができる。そのポリオールとしては、特に限定しないが、例えば、前記したもの以外のポリエステルポリオールやポリエーテルポリオール、ポリカプロラクトンポリオール、アクリルポリオール、ポリカーボネートポリオール、ポリオレフィンポリオール、ひまし油系ポリオール等を使用することができる。次に、前記ウレタンプレポリマーを製造する際に使用するポリイソシアネートBについて説明する。本発明で用いるポリイソシアネートBとしては、特に限定されず、従来公知のものが使用でき、例えば、ジフェニルメタンジイソシアネ-ト略称;MDI;その4,4’体、2,4’体又は2,2’体、若しくはそれらの混合物、クルードMDI、カルボジイミド変性MDI変性MDI、ポリメチレンポリフェニルポリイソシアネート、カルボジイミド化ジフェニルメタンポリイソシアネート、トリレンジイソシアネ-トTDI;その2,4体、又は2,6体、若しくはそれらの混合物、キシリレンジイソシアネートXDI、1,5-ナフタレンジイソシアネートNDI、テトラメチルキシレンジイソシアネート、フェニレンジイソシアネート等の芳香族系ジイソシアネ-ト、あるいはヘキサメチレンジイソシアネートHDI、ダイマー酸ジイソシアネート、ノルボルネンジイソシアネート、リジンジイソシアネート、キシリレンジイソシアネート、テトラメチルキシリレンジイソシアネート等の脂肪族系ジイソシアネート、あるいはイソホロンジイソシアネートIPDI、水添ジフェニルメタンジイソシアネート水添MDI、水添キシリレンジイソシアネート水添XDI、シクロヘキサンジイソシアネート、ジシクロヘキシルメタンジイソシアネート、イソホロンジイソシアネート等の脂環族系ジイソシアネートが挙げられ、これらの中でも、本発明の湿気硬化型ポリウレタンホットメルト接着剤の使用時に加熱溶融させることから、加熱溶融時の蒸気圧が低いジフェニルメタンジイソシアネートMDIを使用することが好ましい。次に、本発明で使用するウレタンプレポリマーの製造方法について以下に説明する。前記ウレタンプレポリマーは、公知慣用の方法で製造することができ、特に限定しないが、例えば、反応容器中に仕込んだポリイソシアネートBに、予め水分を除去しておいたポリオールA、即ち、ポリエーテルエステルポリオールa1及び長鎖脂肪族ポリエステルポリオールa2、その他必要に応じて、ポリエーテルエステルポリオールa3、ポリカプロラクトンポリオールや常温で液状のポリオールや前記その他のポリオールを、それぞれ別々に滴下又はそれらの混合物を滴下した後に加熱し、ポリオールの有する水酸基が実質的に無くなるまで反応させる方法により製造することができる。前記ウレタンプレポリマーの製造は、通常、無溶剤で行うことができるが、有機溶剤中で反応させることによって製造してもよい。有機溶剤中で反応させる場合には、反応を阻害しない酢酸エチル、酢酸n-ブチル、メチルエチルケトン、トルエン等の有機溶剤を使用することができるが、反応の途中又は反応終了後に減圧加熱等の適当な方法により有機溶剤を除去することが必要である。前記ウレタンプレポリマーを製造する際には、必要に応じてウレタン化触媒を使用することができる。ウレタン化触媒は、前記反応の任意の段階で、適宜加えることができる。前記ウレタン化触媒としては、特に限定せず、例えば、トリエチルアミン、トリエチレンジアミン、N-メチルモルホリンなどの含窒素化合物;酢酸カリウム、ステアリン酸亜鉛及びオクチル酸錫などの金属塩;ジブチル錫ジラウレートなどの有機金属化合物が挙げられる。前記ウレタンプレポリマーを製造する際に使用するポリオールAとポリイソシアネートBとの使用割合は、前記ポリイソシアネートBが有するイソシアネート基と前記ポリオールAが有する水酸基との当量比以下、[イソシアネート基/水酸基]の当量比という。が、1.1~5.0の範囲内であることが好ましく、1.5~3.0の範囲内であることがより好ましい。前記当量比をかかる範囲内に調整することによって、塗工性の良好な湿気硬化型ポリウレタンホットメルト接着剤を得ることができる。本発明で使用するウレタンプレポリマーは、主に長鎖脂肪族ポリエステルポリオールa2由来の構造単位を有するウレタンプレポリマーとポリエーテルエステルポリオールa1由来の構造単位を有するウレタンプレポリマーを有するウレタンプレポリマーから構成されるドメインがそれぞれ分散した、いわゆる海島型の相分離構造を有していることが好ましい。前記海島型の相分離構造を有するウレタンプレポリマーを使用することによって、基材とシート又はフィルムとを貼り合わせてから最終接着強さが発現するまでの間に、基材の複雑な形状部位における前記シート等の剥離を防止することができ、かつ優れた最終接着強さを発現できる湿気硬化型ポリウレタンホットメルト接着剤を得ることができる。本発明の湿気硬化型ポリウレタンホットメルト接着剤には、前記ウレタンプレポリマーの他に、必要に応じて、粘着付与剤、硬化触媒、可塑剤、安定剤、難燃剤、帯電防止剤、充填材、染料、顔料、蛍光増白剤、シランカップリング剤、ワックス等の添加剤、熱可塑性樹脂等を本発明の目的を阻害しない範囲内で適宜、選択して使用することができる。前記粘着付与剤としては、例えばロジン系樹脂、ロジンエステル系樹脂、水添ロジンエステル系樹脂、テルペン系樹脂、テルペンフェノール系樹脂、水添テルペン系樹脂や、石油樹脂としてC5系の脂肪族樹脂、C9系の芳香族樹脂、およびC5系とC9系の共重合樹脂等を使用することができる。前記可塑剤としては、例えばジブチルフタレート、ジオクチルフタレート、ジシクロヘキシルフタレート、ジイソオクチルフタレート、ジイソデシルフタレート、ジベンジルフタレート、ブチルベンジルフタレート、トリオクチルホスフェート、エポキシ系可塑剤、トルエン-スルホアミド、クロロパラフィン、アジピン酸エステル、ヒマシ油等を使用することができる。メチルアシッドホスフェートAP-1、アクリル系表面調整剤BYK-361Nも使用できる。前記安定剤としては、例えばヒンダードフェノール系化合物、ベンゾトリアゾール系化合物、ヒンダードアミン系化合物等を使用することができる。前記充填材としては、例えばケイ酸誘導体、タルク、金属粉、炭酸カルシウム、クレー、カーボンブラック等を使用することができる。以上のように、本発明の湿気硬化型ポリウレタンホットメルト接着剤は、とりわけ高硬度で耐擦傷性に優れ、かつ表面平滑性に優れた接着剤層を形成できることから、化粧造作部材の製造に使用することができる。なかでも、基材と鏡面化粧シートとを接着して得られる、表面が鏡面状の化粧板の製造に使用することができ、耐擦傷性、耐バブリング性、表面平滑性に優れた鏡面化粧板や化粧造作部材を得ることができる。本発明の化粧造作部材は、前記湿気硬化型ポリウレタンホットメルト接着剤を用いて、下記するような基材とシート又はフィルムとを貼り合わせることによって製造することができ、例えば階段の踏板、ドア枠、窓枠、敷居、手摺り等に使用することができる。前記基材としては、例えば、合板、MDFミディアムデンシティファイバーボード、パーチクルボード等の木質基材や、アルミ、鉄等の金属基材等を使用することができる。前記基材は、溝部、R部、逆R部等の複雑な形状の部位を有していてもよい。前記シート又はフィルムとしては、例えばポリエステル、ナイロン、ポリスチレン、ポリカーボネート、塩化ビニル、エチレン-酢酸ビニル共重合体、ポリビニルアルコール、ポリエチレン、ポリプロピレン等の樹脂からなるシート等や、紙、突板、金属箔等を使用することができる。前記シート又はフィルムは、一般に化粧紙、化粧板用原紙、化粧シートなどと称呼されている、その表面に、装飾的な無地若しくは多彩な色、又は模様が施されているものも使用することができる。また、それらの裏面には、樹脂等によりプライマー処理が施されていても良い。なかでも、前記湿気硬化型ポリウレタンホットメルト接着剤は、優れた表面平滑性を有する接着剤層を形成できることから、表面が鏡面状の化粧シートを使用する場合であっても、化粧シート由来の鏡面性を低下させることがない。また、前記接着剤であれば、高硬度の接着剤層を形成できることから、該接着剤を用いて前記機材と前記化粧シートとを接着して得られた化粧板に対して、外的な衝撃が加わった場合であっても、その表面外観や鏡面性の低下を抑制することが可能でなる。本発明の湿気硬化型ポリウレタンホットメルト接着剤を用いて、前記基材と前記シート等とを貼り合わせる方法としては、例えば前記湿気硬化型ポリウレタンホットメルト接着剤を60~150°Cの範囲に加熱することで溶融させ、ロールコーター、スプレーコーター、T-ダイコーター、ナイフコーター等を用いて基材上に塗布し、その塗布面に前記シート等を貼り合わせるか、又は前記ロールコーター等を用いて前記シート等の上に塗布し、その塗布面に前記基材を貼り合わせて、ロールプレス、フラットプレス、ベルトプレス等の方法で前記基材の形状に合わせて適宜、圧着させる方法が挙げられる。本発明の用語耐バブリング性とは、厚さ100μmのPETポリエチレンテレフタレートフィルム2枚の間に湿気硬化型ポリウレタンホットメルト接着剤を80μmの厚さとなるように塗布した直後から温度40°C、相対湿度90の環境で2時間養生した後、目視でPETフィルム両面に泡の生成があるかどうか、泡の有無を確認することによるものである。以下に、本発明を実施例により具体的に説明する。合成例1<芳香族ポリエーテルエステルポリオールA-1の調製例>2リットルの四つ口フラスコ内に、ビスフェノールAのエチレンオキサイド2モル付加物を760質量部、無水フタル酸を180質量部、アジピン酸を80質量部、及びエステル化触媒としてテトライソプロポキシチタンを0.2質量部加え220°Cで反応させることによって、芳香族ポリエーテルエステルポリオールA-1を調製した。合成例2<芳香族ポリエーテルエステルポリオールA-2の調製例>2リットルの四つ口フラスコ内に、ビスフェノールAのプロピレンオキサイド2モル付加物を780質量部、無水フタル酸を165質量部、アジピン酸を55質量部、及びエステル化触媒としてテトライソプロポキシチタンを0.2質量部加え220°Cで反応させることによって、芳香族ポリエーテルエステルポリオールA-2を調製した。合成例3<芳香族ポリエーテルエステルポリオールA-3の調製例>2リットルの四つ口フラスコ内に、ビスフェノールAのエチレンオキサイド4モル付加物を800質量部、無水フタル酸を155質量部、アジピン酸を45質量部、及びエステル化触媒としてテトライソプロポキシチタンを0.2質量部加え220°Cで反応させることによって、芳香族ポリエーテルエステルポリオールA-3を調製した。合成例4<芳香族ポリエーテルエステルポリオールA-4の調製例>2リットルの四つ口フラスコ内に、ビスフェノールAのエチレンオキサイド2モル付加物を745質量部、イソフタル酸を200質量部、アジピン酸を55質量部、及びエステル化触媒としてテトライソプロポキシチタンを0.2質量部加え220°Cで反応させることによって、芳香族ポリエーテルエステルポリオールA-4を調製した。合成例5<芳香族ポリエーテルエステルポリオールルA-5の調製例>2リットルの四つ口フラスコ内に、ビスフェノールAのエチレンオキサイド2モル付加物を745質量部、テレフタル酸を200質量部、アジピン酸を55質量部、及びエステル化触媒としてテトライソプロポキシチタンを0.2質量部加え220°Cで反応させることによって、芳香族ポリエーテルエステルポリオールA-5を調製した。合成例6<芳香族ポリエーテルエステルポリオールA‘-6の調製例>2リットルの四つ口フラスコ内に、ビスフェノールAのエチレンオキサイド2モル付加物を760質量部、無水フタル酸を240質量部、及びエステル化触媒としてテトライソプロポキシチタンを0.2質量部加え220°Cで反応させることによって、芳香族ポリエーテルエステルポリオールA‘-6を調製した。合成例7<芳香族ポリエーテルエステルポリオールA‘-7の調製例>2リットルの四つ口フラスコ内に、ビスフェノールAのエチレンオキサイド2モル付加物を760質量部、アジピン酸を240質量部、及びエステル化触媒としてテトライソプロポキシチタンを0.2質量部加え220°Cで反応させることによって、芳香族ポリエーテルエステルポリオールA‘-7を調製した。合成例8<芳香族ポリエーテルエステルポリオールA‘-8の調製例>2リットルの四つ口フラスコ内に、ビスフェノールAのエチレンオキサイド6モル付加物を855質量部、無水フタル酸を110質量部、アジピン酸を35質量部、及びエステル化触媒としてテトライソプロポキシチタンを0.2質量部加え220°Cで反応させることによって、芳香族ポリエーテルエステルポリオールA‘-8を調製した。合成例9<芳香族ポリエーテルエステルポリオールA‘-9の調製例>2リットルの四つ口フラスコ内に、ビスフェノールAのプロピレンオキサイド6モル付加物を885質量部、無水フタル酸を85質量部、アジピン酸を30質量部、及びエステル化触媒としてテトライソプロポキシチタンを0.2質量部加え220°Cで反応させることによって、芳香族ポリエーテルエステルポリオールA‘-9を調製した。合成例10<長鎖脂肪族ポリエステルポリオールB-1の調製例>2リットルのフラスコに1,12-ドデカン二酸を600質量部、1,6-ヘキサンジオールを400質量部、及びエステル化触媒としてテトライソプロポキシチタンを0.05質量部を添加し、120°Cでそれらを溶融した。次いで、撹拌しながら3~4時間かけて220°Cへ昇温し4時間保持した後、100°Cに冷却することによって、長鎖脂肪族ポリエステルポリオールB-1数平均分子量3500、酸価0.4、水酸基価31.6を調製した。合成例11<長鎖脂肪族ポリエステルポリオールB-2の調製例>合成例10に記載の1,12-ドデカン二酸の代わりにセバシン酸を540質量部使用する以外は、合成例10と同様の方法で反応させることによって長鎖脂肪族ポリエステルポリオールB-2数平均分子量3500、酸価0.5、水酸基価31.5を調製した。脂肪族ポリエステルポリオールB-3[商品名サンエスターKH45625、三洋化成工業株製、1,4-BDおよびNPGとアジピン酸からなる末端OHのポリアジペート、OH価44.5、Mn=2,500]《実施例1》1リットル4ツ口フラスコ内で芳香族ポリエーテルエステルポリオールA-140質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《実施例2》1リットル4ツ口フラスコ内で芳香族ポリエーテルエステルポリオールA-240質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《実施例3》1リットル4ツ口フラスコ内で芳香族ポリエーテルエステルポリオールA-340質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《実施例4》1リットル4ツ口フラスコ内で芳香族ポリエーテルエステルポリオールA-440質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《実施例5》1リットル4ツ口フラスコ内で芳香族ポリエーテルエステルポリオールA-540質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《実施例6》1リットル4ツ口フラスコ内で芳香族ポリエーテルエステルポリオールA-140質量部、及び長鎖脂肪族ポリエステルポリオールB-232質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《実施例7》1リットル4ツ口フラスコ内で芳香族ポリエーテルエステルポリオールA-140質量部、長鎖脂肪族ポリエステルポリオールB-116質量部、及びB-216質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《比較例1》1リットル4ツ口フラスコ内で芳香族ポリエーテルエステルポリオールA-160質量部、長鎖脂肪族ポリエステルポリオールB-110質量部を100°Cに減圧加熱し、4ツ口フラスコ内の全量に対する水分が0.05質量となるまで脱水した。その後、4,4’-ジフェニルメタンジイソシアネートを20質量部加え、120°Cに昇温して、イソシアネート基含有量が一定となるまで約2時間反応させることによって湿気硬化型ポリウレタンホットメルト接着剤を調製した。《比較例2》1リットル4ツ口フラスコ内で芳香族ポリエーテルエステルポリオールA-125質量部、長鎖脂肪族ポリエステルポリオールB-155質量部を100°Cに減圧加熱し、4ツ口フラスコ内の全量に対する水分が0.05質量となるまで脱水した。その後、4,4’-ジフェニルメタンジイソシアネートを17質量部加え、120°Cに昇温して、イソシアネート基含有量が一定となるまで約2時間反応させることによって湿気硬化型ポリウレタンホットメルト接着剤を調製した。《比較例3》1リットル4ツ口フラスコ内で芳香族ポリエーテルエステルポリオールA’-640質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《比較例4》1リットル4ツ口フラスコ内で芳香族ポリエーテルエステルポリオールA’-740質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《比較例5》1リットル4ツ口フラスコ内で芳香族ポリエーテルエステルポリオールA’-840質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《比較例6》1リットル4ツ口フラスコ内で芳香族ポリエーテルエステルポリオールA’-940質量部、及び長鎖脂肪族ポリエステルポリオールB-132質量部を100°Cに減圧加熱し、4ツ口フラスコ内の全量に対する水分が0.05質量となるまで脱水した。その後、4,4’-ジフェニルメタンジイソシアネートを18質量部加え、120°Cに昇温して、イソシアネート基含有量が一定となるまで約2時間反応させることによって湿気硬化型ポリウレタンホットメルト接着剤を調製した。《比較例7》1リットル4ツ口フラスコ内で芳香族ポリエーテルエステルポリオールA-140質量部、及び脂肪族ポリエステルポリオールB-332質量部を100°Cに減圧加熱し、4ツ口フラスコ内の全量に対する水分が0.05質量となるまで脱水した。その後、4,4’-ジフェニルメタンジイソシアネートを19質量部加え、120°Cに昇温して、イソシアネート基含有量が一定となるまで約2時間反応させることによって湿気硬化型ポリウレタンホットメルト接着剤を調製した。《比較例8》1リットル4ツ口フラスコ内で芳香族ポリエーテルエステルポリオールA‘-740質量部、及び脂肪族ポリエステルポリオールB-332質量部を100°Cに減圧加熱し、4ツ口フラスコ内の全量に対する水分が0.05質量となるまで脱水した。その後、4,4’-ジフェニルメタンジイソシアネートを19質量部加え、120°Cに昇温して、イソシアネート基含有量が一定となるまで約2時間反応させることによって湿気硬化型ポリウレタンホットメルト接着剤を調製した。[化粧造作部材の作製]溶融装置ノードソン株式会社製、MC-12を用いて、実施例及び比較例で得られた各湿気硬化型ポリウレタンホットメルト接着剤を、それぞれ110°Cの温度で1時間溶融させた。次に、厚さ75μmのPETシート東レ株式会社製、商品名:ルミラーを、プロフィールラミネーターPL-300-PUR株式会社丸仲鐵工所製PURラッピング機を用いて、10m/分の速度で供給し、加熱溶融状態の各湿気硬化型ポリウレタンホットメルト接着剤を、120°Cに温度調節したTダイコーターノードソン株式会社製、EP51で、80μmの厚さとなるように前記鏡面化粧シートの裏面に塗布し、直ちにMDFミディアムデンシティファイバーボードからなる基材の形状に沿って貼り合わせ、圧着ローラーで圧着し化粧造作部材を得た。得られたそれぞれの化粧造作部材の表面平滑性、耐傷性、及び耐バブリング性の評価結果を表3及び表4に示した。[表面平滑性]前記基材と前記PETシートとを貼り合わせ、圧着した後に、温度23°C、相対湿度65の環境下で24時間養生して得られた化粧造作部材に対して、目視にて、表面平滑性を確認した。○:表面平滑性が良好×:凹凸やうねり有り[耐擦傷性]<鉛筆硬度の測定>前記基材と前記PETシートとを貼り合わせ、圧着した後に、温度23°C、相対湿度65の環境下で24時間養生して得られた化粧造作部材に対して、JISK5600-5-4に準拠して測定を行った。○:HB~3Hを耐擦傷性良好×:B~6Bを耐擦傷性が悪い[耐バブリング性]厚さ100μmのPETフィルム2枚の間に各湿気硬化型ポリウレタンホットメルト接着剤を80μmの厚さとなるように塗布した直後から温度40°C、相対湿度90の環境で2時間養生後、目視でバブリングの有無を確認した。○:バブリングなし×:バブリングあり表3、4中の4,4’-MDIは、4,4’-ジフェニルメタンジイソシアネートを表す。"